Noir de carbone récupéré (rCB) comprenant du noir de carbone, des cendres inorganiques, et des résidus carbonés issus de la décomposition des gommes pneumatiques et/ou de résidus élastomères, caractérisé en ce que ladite teneur en résidus carbonés, déterminée par rapport au pourcentage d’aire du pic C 1 mesurée par spectroscopie de photoélectrons X, est inférieure ou égale à 1% de ladite aire du pic C 1, ledit pourcentage d’aire du pic C 1 étant calculé par rapport à l’aire totale des pics C 0 à C 5 . Noir de carbone récupéré selon la revendication 1, caractérisé en ce qu’il comprend entre 50% et 98% poids en élément carbone par rapport à au poids total dudit carbone noir récupéré. Noir de carbone récupéré selon l’une des revendications 1 ou 2, caractérisé en ce qu’il comprend entre 0,2 et 4% poids en élément oxygène par rapport au poids total dudit carbone noir récupéré. Noir de carbone récupéré selon l’une quelconque des revendications 1 à 3, caractérisé en ce qu’il comprend entre 0,2 et 3% poids en élément hydrogène par rapport au poids total dudit carbone noir récupéré. Noir de carbone récupéré selon l’une quelconque des revendications 1 à 4, caractérisé en ce qu’il comprend entre 0,05 et 1% poids en élément azote par rapport au poids total dudit noir de carbone récupéré. Noir de carbone récupéré selon l’une quelconque des revendications 1 à 5, caractérisé en ce qu’il comprend entre 0,5 et 6% poids en élément soufre par au poids total dudit noir de carbone récupéré. Noir de carbone récupéré selon l’une quelconque des revendications 1 à 6, caractérisé en ce qu’il comprend une teneur en composés organiques volatils extraite comprise entre 0,2 et 20% poids par rapport au poids total dudit noir de carbone récupéré. Noir de carbone récupéré selon l’une quelconque des revendications 1 à 7, caractérisé en ce que la teneur en cendre inorganiques est comprise entre 4 et 50% poids par rapport au poids total dudit noir de carbone récupéré. Noir de carbone récupéré selon l’une quelconque des revendications 1 à 8, caractérisé en ce qu’il comprend une surface spécifique comprise entre 30 et 150 m 2 /g. Noir de carbone récupéré selon l’une quelconque des revendications 1 à 9, caractérisé en ce que l’indice de structure, déterminé par la méthode analytique OAN conformément à la norme ASTM D2414, est compris entre 55 et 110.10 -5 m 3 /kg. Noir de carbone récupéré selon l’une quelconque des revendications 1 à 10, caractérisé en ce que ladite teneur en résidus carbonés, calculée par rapport au % d’aire du pic C 1 mesurée par spectroscopie de photoélectrons, est comprise entre 0,001% et 0,05% d’aire, ledit pourcentage d’aire du pic C 1 étant calculé par rapport à l’aire totale des pics C 0 à C 5 . Procédé de conversion de pneus usagés pour obtenir du noir de carbone récupéré (rCB) selon l’une quelconque des revendications 1 à 11, ledit procédé comprenant au moins les étapes suivantes : a) on envoie une charge solide (100) à base de pneus usés dans une zone réactionnelle (80) en présence d’un solvant liquide (760) comprenant des composés aromatiques pour dissoudre au moins en partie ladite charge solide et décomposer thermiquement ladite charge solide au moins partiellement dissoute à une température inférieure à 400°C et à une pression inférieure à 1,5 MPa afin d’obtenir un effluent gazeux (310) et un premier effluent liquide (320) comprenant le noir de carbone, le ratio massique entre le solvant liquide (730) et la charge solide (100) étant supérieur à 3 poids/poids ; b) on envoie le premier effluent liquide (320) obtenu à l’étape a) dans une zone de filtration et de lavage (40) en présence d’un solvant de lavage afin d’obtenir un gâteau de noir de carbone filtré et lavé (430) et un second effluent liquide (410), ladite étape b) étant réalisée à une température comprise entre 55°C et 95°C ; c) on envoie au moins en partie ledit effluent gazeux (310) obtenu à l’issue de l’étape a) et au moins en partie le second effluent liquide (410) obtenu à l’issue de l’étape b) vers une zone de fractionnement (70) pour obtenir au moins une coupe hydrocarbonée (730) comprenant une teneur en composés aromatiques supérieure à 30% poids par rapport au poids total de ladite coupe hydrocarbonée, et comprenant en outre : - une teneur en composés hydrocarbonés C5-C10 inférieure à 20% en poids par rapport au poids total de la coupe hydrocarbonée ; et - une teneur en composés hydrocarbonés C40+ inférieure à 5% en poids par rapport au poids total de ladite coupe hydrocarbonée ; d) on envoie au moins une partie ladite coupe hydrocarbonée (730) obtenue à l’issue de l’étape c) dans la zone réactionnelle (80) en tant que solvant liquide (760) de l’étape a) ; e) on sèche le gâteau de noir de carbone filtré et lavé (430) obtenu à l’issue de l’étape b) à une température comprise entre 50 et 200°C pour récupérer le noir de carbone. Procédé selon la revendication 12, dans lequel l’étape a) comprend les sous-étapes suivantes : a1) on envoie ladite charge solide (100) et ledit solvant liquide (760) dans un premier réacteur agité (20) pour dissoudre au moins en partie ladite charge solide (100) ; a2) on envoie ladite charge solide au moins en partie dissoute obtenu à l’issue de l’étape a1) dans un second réacteur agité (30) pour décomposer thermiquement à une température inférieure ou égale à 400°C ladite charge solide et obtenir un effluent liquide contenant des particules de noir de carbone en suspension. Procédé selon l’une des revendications 12 ou 13, dans lequel la teneur en composés aromatiques de la coupe hydrocarbonée (730) est supérieure à 40% en poids par rapport au poids total de ladite coupe. Procédé selon l’une quelconque des revendications 12 à 14, dans lequel la teneur en composés hydrocarbonés C40+ dans la coupe hydrocarbonée (730) est inférieure à 3% en poids par rapport au poids total de ladite coupe.